Procédé de sélection d’au moins un traitement de stabilisation adapté à un alliage à base d’aluminium, le procédé comprenant les étapes de : a) Fourniture d’au moins un échantillon de l’alliage à base d’aluminium sur lequel est formée une couche d’oxyde, chaque échantillon ayant subi un traitement de stabilisation de référence parmi un ensemble de traitements de stabilisation de référence différents ; b) Pour chaque échantillon, estimation d’au moins deux valeurs de l’épaisseur de la couche d’oxyde successives dans le temps ; c) Pour chaque échantillon, sélection ou non du traitement de stabilisation de référence subi par l’échantillon en tant que traitement de stabilisation adapté à l’alliage à base d’aluminium en fonction d’une variation des valeurs de l’épaisseur de la couche d’oxyde. Procédé selon la revendication 1, comprenant une étape b0), pour au moins une valeur de l’épaisseur de la couche d’oxyde, de prédiction de si la valeur de l’épaisseur de la couche d’oxyde est supérieure ou inférieure à un seuil d’épaisseur, la valeur de l’épaisseur de la couche d’oxyde étant estimée par une méthode d’estimation déterminée en fonction du résultat de l’étape b0) de prédiction. Procédé selon la revendication 2, dans lequel l’étape b0) comprend la détermination d’au moins un premier spectre par spectrométrie photoélectronique à rayons X appliquée à l’échantillon et, si le premier spectre présente une pluralité de pics, il est prédit que la valeur de l’épaisseur de la couche d’oxyde est inférieure au seuil d’épaisseur, sinon, la valeur de l’épaisseur de la couche d’oxyde est supérieure au seuil d’épaisseur. Procédé selon l’une des revendications 2 et 3, dans lequel l’étape b) comprend les étapes de : b1) Pour chaque échantillon, pour au moins une valeur de l’épaisseur de la couche d’oxyde, si il est prédit que la valeur de l’épaisseur de la couche d’oxyde est inférieure au seuil d’épaisseur, la méthode d’estimation de la valeur de l’épaisseur de la couche d’oxyde comprend l’obtention d’au moins un premier spectre par spectrométrie photoélectronique à rayons X appliquée à l’échantillon ; b2) Pour chaque échantillon, pour au moins une valeur de l’épaisseur de la couche d’oxyde, si il est prédit que la valeur de l’épaisseur de la couche d’oxyde est supérieure à un seuil d’épaisseur, une méthode d’estimation de la valeur de l’épaisseur de la couche d’oxyde comprend l’obtention d’au moins un deuxième spectre par spectrométrie de rayons X à dispersion d'énergie appliquée à l’échantillon. Procédé selon la revendication 4, dans lequel, à l’étape b1), la méthode d’estimation comprend l’application du modèle de Shard à l’au moins un premier spectre. Procédé selon l’une des revendications 2 à 5, dans lequel le seuil d’épaisseur est environ 10 nm. Procédé selon l’une des revendications 1 à 6, dans lequel les valeurs de l’épaisseur de la couche d’oxyde estimées comprennent une première valeur de l’épaisseur de la couche d’oxyde et une deuxième valeur de l’épaisseur de la couche d’oxyde, la deuxième valeur étant estimée ultérieurement à la première valeur, et dans lequel, à l’étape c), le traitement de stabilisation de référence subi par l’échantillon est sélectionné en tant que traitement de stabilisation adapté à l’alliage à base d’aluminium si la deuxième valeur est inférieure à 120% de la première valeur. Procédé selon l’une des revendications 1 à 7, dans lequel le au moins un traitement de stabilisation de référence est un traitement thermique au moins défini par une température et une durée de traitement et, à l’étape c), si, pour chaque échantillon, le traitement de stabilisation de référence dudit échantillon est sélectionné en tant que traitement de stabilisation adapté à l’alliage à base d’aluminium, un traitement de stabilisation adapté à l’alliage à base d’aluminium est au moins défini par la température et la durée de traitement du traitement de stabilisation de référence. Procédé selon l’une des revendications 1 à 8, dans lequel le au moins un traitement de stabilisation de référence est au moins défini par une atmosphère sous laquelle le traitement de stabilisation de référence a eu lieu et, à l’étape c) si, pour chaque échantillon, le traitement de stabilisation de référence dudit échantillon est sélectionné en tant que traitement de stabilisation adapté à l’alliage à base d’aluminium, un traitement de stabilisation adapté à l’alliage à base d’aluminium est au moins défini par l’atmosphère du traitement de stabilisation de référence. Procédé selon l’une des revendications 1 à 9, dans lequel, à l’étape b), les valeurs de l’épaisseur successives dans le temps sont estimées successivement à un intervalle de temps défini. Procédé selon l’une des revendications 1 à 10, dans lequel l’échantillon est une particule de poudre. Procédé de traitement d’une pièce faite dudit alliage à base d’aluminium comprenant un procédé de sélection d’un traitement de stabilisation adapté à l’alliage à base d’aluminium selon l’une quelconque des revendications 1 à 11 et comprenant une étape d) de mise en œuvre sur ladite pièce d’au moins un traitement de l’ensemble des traitements sélectionnés comme adaptés à l’alliage. Procédé selon la revendication 12 dans lequel l’alliage à base d’aluminium est du AlSi10Mg et dans lequel l’étape d) comprend la mise en œuvre d’un traitement thermique à 70°C (± 5°) pendant 12h00 (± 1h) avec une humidité relative de 5%.